【事件の表示】
　特願２０１０−５１５９５１「光学情報記録媒体用基板の製造方法」拒絶査定不服審判事件〔平成２１年１２月１０日国際公開、ＷＯ２００９／１４８１７４〕について、次のとおり審決する。
【結　論】
　本件審判の請求は、成り立たない。
【理　由】
１．手続の経緯
　本願は、平成２１年６月１日（優先権主張　平成２０年６月４日）を国際出願日とする特許出願であって、平成２４年９月５日付け拒絶理由通知に対する応答時、同年１０月２２日付けで手続補正がなされたが、平成２５年３月１８日付けで拒絶査定がなされ、これに対して、同年６月１１日付けで拒絶査定不服審判請求及び手続補正がなされた。
　その後、平成２５年７月３１日付けで前置報告書を利用した審尋がなされ、同年９月２６日付けで回答書が提出されたものである。
　
２．補正の適否・本願発明
　平成２５年６月１１日付け手続補正（以下、「本件補正」という。）により、特許請求の範囲は、
本件補正前には、
「【請求項１】
　（ｉ）粘度平均分子量１６，０００〜１８，０００の芳香族ポリカーボネート樹脂１００重量部および（ｉｉ）ベヘン酸モノグリセライドを０．００５〜０．０５重量部を含有する樹脂組成物を射出成形することからなる折曲げ性に優れた光学情報記録媒体用基板の製造方法。
　【請求項２】
　ベヘン酸モノグリセライドのナトリウム金属塩の含有量が、１ｐｐｍ未満である請求項１記載の製造方法。
　【請求項３】
　樹脂組成物が、芳香族ポリカーボネート樹脂１００重量部に対して、トリス（２，４−ジ−ｔｅｒｔ−ブチルフェニル）ホスファイトを０.００２〜０.０１重量部含有する請求項１または２に記載の製造方法。
　【請求項４】
　芳香族ポリカーボネート樹脂が、２，２−ビス（４−ヒドロキシフェニル）プロパンより誘導される繰り返し単位からなる請求項１〜３のいずれか１項に記載の製造方法。
　【請求項５】
　芳香族ポリカーボネート樹脂が、二価フェノールとカーボネート前駆体とを界面重合法で反応させて得られるものである請求項１〜４のいずれか１項に記載の製造方法。
　【請求項６】
　（ｉ）粘度平均分子量１６，０００〜１８，０００の芳香族ポリカーボネート樹脂１００重量部および（ｉｉ）ベヘン酸モノグリセライドを０．００５〜０．０５重量部を含有する樹脂組成物を基板の成形材料とすることを特徴とする光学情報記録媒体用基板の折曲げ性を向上させる方法。」
とあったものが、
「【請求項１】
　（ｉ）粘度平均分子量１６，０００〜１８，０００の芳香族ポリカーボネート樹脂１００重量部および（ｉｉ）ベヘン酸モノグリセライドを０．００５〜０．０５重量部を含有する樹脂組成物を射出成形することからなる折曲げ性に優れた光学情報記録媒体用基板の製造方法。
　【請求項２】
　ベヘン酸モノグリセライドのナトリウム金属塩の含有量が、１ｐｐｍ未満である請求項１記載の製造方法。
　【請求項３】
　樹脂組成物が、芳香族ポリカーボネート樹脂１００重量部に対して、トリス（２，４−ジ−ｔｅｒｔ−ブチルフェニル）ホスファイトを０.００２〜０.０１重量部含有する請求項１または２に記載の製造方法。
　【請求項４】
　芳香族ポリカーボネート樹脂が、２，２−ビス（４−ヒドロキシフェニル）プロパンより誘導される繰り返し単位からなる請求項１〜３のいずれか１項に記載の製造方法。
　【請求項５】
　芳香族ポリカーボネート樹脂が、二価フェノールとカーボネート前駆体とを界面重合法で反応させて得られるものである請求項１〜４のいずれか１項に記載の製造方法。」
と補正された。
　
　上記補正は、本件補正前の請求項６を削除したものであり、請求項１ないし５については本件補正前後で変更はない。
　よって、本件補正は、特許法第１７条の２第５項第１号に掲げる請求項の削除を目的とするものに該当する。
　
　したがって、本願の請求項１に係る発明（以下、「本願発明」という。）は、平成２５年６月１１日付け手続補正書により補正された特許請求の範囲の請求項１に記載された、次のとおりのものである。
「【請求項１】
　（ｉ）粘度平均分子量１６，０００〜１８，０００の芳香族ポリカーボネート樹脂１００重量部および（ｉｉ）ベヘン酸モノグリセライドを０．００５〜０．０５重量部を含有する樹脂組成物を射出成形することからなる折曲げ性に優れた光学情報記録媒体用基板の製造方法。」
　
３．引用列
　これに対して、原査定の拒絶の理由に引用された国際公開第２００６／０２５５８７号（以下、「引用例」という。）には、「光ディスクの基板の製造方法」として、図面とともに以下の各記載がある（なお、下線は当審で付与した）。
（１）「６．　トラックピッチが０．７４μｍ以下の
光ディスクの基板の製造方法であって
該方法は、芳香族ポリカーボネート樹脂１００重量部に対しベヘン酸モノグリセリドを０．００５〜０．２重量部添加された樹脂組成物を準備する工程（１）、並びに該樹脂組成物を射出成形し
ピットトラック、グルーブトラック、ランドトラックまたはランド・グルーブトラックを有する基板を得る工程（２）からなり
該芳香族ポリカーボネート樹脂は
粘度平均分子量が１０，０００〜２０，０００
該ベヘン酸モノグリセリドはナトリウム金属の含有量が１ｐｐｍ未満
であることを特徴とする基板の製造方法
　
（２）「樹脂組成物の製造
  本発明の樹脂組成物の製造方法は、ＰＣ１００重量部に対しＧＭＢを０．００５〜０．２重量部添加された樹脂組成物を得る工程（１）からなる。ここで該ＰＣはナトリウム金属の含有量が０．０００５〜０．０５ｐｐｍで、粘度平均分子量が１０，０００〜２０，０００であり、該ＧＭＢはナトリウム金属の含有量が１ｐｐｍ未満である。
  
ＧＭＢは、ＰＣ１００重量部に対し、好ましくは０．０３〜０．０９重量部、より好ましくは０．０４〜０．０５重量部添加する
ベヘン酸モノグリセリド：ＧＭＢ
  
ＧＭＢは、長鎖脂肪酸であるベヘン酸とグリセリンのモノエステルである
  
（３）「
該ＰＣの粘度平均分子量（Ｍ）は、１０，０００〜２０，０００、好ましくは１２，０００〜２０，０００、より好ましくは１４，０００〜１８，０００である。かかる粘度平均分子量を有するＰＣは、光学用材料として十分な強度が得られ、また、成形時の溶融流動性も良好であり成形歪みが発生せず好ましい
  本発明でいう粘度平均分子量は、塩化メチレン１００ｍｌにＰＣ０．７ｇを２０℃で溶解した溶液を用いて測定された比粘度（ηＳＰ）を次式に挿入して求めるＭを意味する。
　   ηＳＰ／ｃ＝［η］＋０．４５×［η］２ｃ（但し［η］は極限粘度）
    ［η］＝１．２３×１０−４Ｍ０．８３        ｃ＝０．７」 （８頁２１行〜９頁３行）
　
（４）「基板の製造方法
  
本発明の基板の製造方法は、工程（１）および工程（２）からなる。工程（１）は前述の通りである。工程（２）は、工程（１）で得られた樹脂組成物を射出成形し、半径方向にトラックピッチと同一の間隔で配置された、ピットトラック、グルーブトラック、ランドトラックまたはランド・グルーブトラックを有する基板を得る工程である
  射出成形は、好ましくは、工程（１）で得られた樹脂組成物を熱溶融してスタンパーを設置した金型のキャビティー内に充填し、加圧した後、冷却し、離型する工程からなる。」（１３頁１９〜２８行）
　
（５）「
合成例１（芳香族ポリカーボネートパウダーの合成
  温度計、攪拌機および還流冷却器付き反応器にイオン交換水２１９．４部、４８％水酸化ナトリウム水溶液４０．２部を仕込み、これに２，２−ビス（４−ヒドロキシフェニル）プロパン５７．５部（０．２５２モル）およびハイドロサルファイト０．１２部を溶解した後、塩化メチレン１８１部を加え、・・・・（中　略）・・・・、ニーダーにて塩化メチレンを蒸発させて、
粘度平均分子量１５，０００のパウダーを得た。このパウダーにトリス（２，４−ジ−ｔｅｒｔ−ブチルフェニルホスファイトを０．０１重量％を加え、芳香族ポリカーボネートパウダーを得た
  得られたポリカーボネートパウダーのナトリウム金属含有量は０．００８ｐｐｍであった。
実施例１〜２
（工程（１））
  
上記の芳香族ポリカーボネートパウダー１００重量部に対し、表１に示す離型剤を表１に示す量、添加混合し、ベント式二軸押出機（日本製鋼所（株）製ＴＥＸ−３０α）によりシリンダー温度２２０℃で脱気しながら溶融混練しペレットを得た
（工程（２））
  
工程（１）で得られたペレットを用いて、名機製作所（株）製の射出成形機Ｍ−３５Ｂ−Ｄ−ＤＭと、型システム製のＤＶＤ金型（スタンパー内径２２ｍｍ、可動側スタンパー取付）により
成形し、ＤＶＤ−ＲＯＭ基板を得た
　
（６）表１（２１頁）によれば、
実施例としての離型剤である「グリセリン　モノベヘネート」の添加量は、芳香族ポリカーボネートパウダー１００重量部に対し、０．０４２０重量部である
　
　・上記（１）（４）（５）の記載事項によれば、光ディスクの基板は、芳香族ポリカーボネート樹脂に対して離型剤であるベヘン酸モノグリセリド（ＧＭＢ）を添加された樹脂組成物を射出成形することにより製造されるものである。
　・上記（３）（５）の記載事項によれば、上記芳香族ポリカーボネート樹脂の粘度平均分子量は、１０，０００〜２０，０００、より好ましくは１４，０００〜１８，０００であり、実施例では１５，０００である。かかる粘度平均分子量であれば、光学用材料として十分な強度が得られ、また、成形歪みが発生しない。
　・上記（１）（２）（６）の記載事項によれば、上記ベヘン酸モノグリセリド（ＧＭＢ）の添加量は、芳香族ポリカーボネート樹脂１００重量部に対し、０．００５〜０．２重量部、より好ましくは０．０４〜０．０５重量部であり、実施例では０．０４２重量部である。
　
　したがって、上記記載事項及び図面を総合勘案すると、引用例には、次の発明（以下、「引用発明」という。）が記載されている。 
「粘度平均分子量がより好ましくは１４，０００〜１８，０００（実施例では１５，０００）の芳香族ポリカーボネート樹脂１００重量部に対し、離型剤であるベヘン酸モノグリセリド（ＧＭＢ）をより好ましくは０．０４〜０．０５重量部（実施例では０．０４２重量部）を添加された樹脂組成物を射出成形するようにした光学用材料として十分な強度を有する光ディスクの基板の製造方法。」 
　
４．対比
　そこで、本願発明と引用発明とを対比すると、
（１）引用発明における「粘度平均分子量」、「芳香族ポリカーボネート樹脂」、「ベヘン酸モノグリセリド（ＧＭＢ）」、「樹脂組成物」は、それぞれ本願発明における「粘度平均分子量」、「芳香族ポリカーボネート樹脂」、「ベヘン酸モノグリセライド」、「樹脂組成物」に相当し、
　引用発明における「粘度平均分子量がより好ましくは１４，０００〜１８，０００（実施例では１５，０００）の芳香族ポリカーボネート樹脂１００重量部に対し、離型剤であるベヘン酸モノグリセリド（ＧＭＢ）をより好ましくは０．０４〜０．０５重量部（実施例では０．０４２重量部）を添加された樹脂組成物・・」によれば、ベヘン酸モノグリセリド（ＧＭＢ）の添加量については、より好ましくは０．０４〜０．０５重量部であり、実施例でも０．０４２重量部であって、本願発明の「０．００５〜０．０５重量部」であるとする範囲内の値と一致することから、
　本願発明と引用発明とは、「（ｉ）所定の粘度平均分子量の芳香族ポリカーボネート樹脂１００重量部および（ｉｉ）ベヘン酸モノグリセライドを０．０４２重量部（０．００５〜０．０５重量部の範囲内の値）を含有する樹脂組成物・・」の点で共通するといえる。
　
（２）引用発明における「光ディスクの基板」は、引用発明における「光学情報記録媒体用基板」に相当し、
　引用発明における「・・樹脂組成物を射出成形するようにした光学用材料として十分な強度を有する光ディスクの基板の製造方法」によれば、本願発明と引用発明とは、「・・樹脂組成物を射出成形することからなる光学情報記録媒体用基板の製造方法」である点で共通する。
　
　よって、本願発明と引用発明とは、
「（ｉ）所定の粘度平均分子量の芳香族ポリカーボネート樹脂１００重量部および（ｉｉ）ベヘン酸モノグリセライドを０．０４２重量部（０．００５〜０．０５重量部の範囲内の値）を含有する樹脂組成物を射出成形することからなる光学情報記録媒体用基板の製造方法。」
である点で一致し、次の点で相違する。
［相違点］
　芳香族ポリカーボネート樹脂の粘度平均分子量について、本願発明では、「１６，０００〜１８，０００」であり、射出成形された基板は「折曲げ性に優れた」ものであると特定するのに対し、引用発明では、より好ましくは１４，０００〜１８，０００であるものの、実施例では１５，０００であり、射出形成された基板の折曲げ性についての特定はない点。
　
５．判断
　上記相違点について検討する。
　光ディスク用基板に用いられる芳香族ポリカーボネート樹脂の粘度平均分子量について、その値を高くすると、複屈折などの光学特性や成形性が低下するものの強度（機械特性）が高まり、例えば、反りが生じにくい、耐衝撃性が増すといったことは、例えば原査定の拒絶の理由に引用された下記文献１（段落【００１６】、【００２５】を参照）、同じく原査定の拒絶の理由に引用された下記文献２（段落【００２９】を参照）、さらには下記文献３（段落【００３６】を参照）、下記文献４（８頁左上欄１８行〜同頁右上欄４行を参照）、下記文献５（段落【００３５】を参照）、下記文献６（段落【００２４】を参照）に記載のように周知といえる技術事項であり、引用発明においても、例えば文献１の段落【００２５】に記載のように、光学特性が多少悪化しても機械特性を優先させるようにし、芳香族ポリカーボネート樹脂の粘度平均分子量をより好ましいとする１４，０００〜１８，０００の範囲内において、実施例として示された１５，０００よりも高い値を選択するようにすることは当業者にとって容易になし得ることである。
　ここで、選択する１５，０００よりも高い値に関して、例えば文献１（表−１を参照）には実施例として１７，５００や１８，０００が示され、文献４（１０頁右上欄１１行〜同頁左下欄１７行を参照）には実施列として１６，４００、１６，５００、１７，０００が示され、文献５（表１を参照）には実施例として１６，７００や１６，８００が示され、文献６（表１を参照）には実施例として１７，１００、１７，３００、１７，５００が示されているところであり、本願発明の「１６，０００〜１８，０００」の範囲を満たす値とすることは適宜なし得ることである。
　
　そして、本願発明の奏する効果、とりわけ「折曲げ性に優れた」という効果についてみても、どの程度をもって折曲げ性に「優れた」というのか明確でないが、上述のとおり、芳香族ポリカーボネート樹脂の粘度平均分子量の値を高くすると、強度（機械特性）が高まり、例えば耐衝撃性が増すことは周知といえる技術事項であることからすれば、折曲げ性の向上という効果は引用発明及び周知の技術事項から当業者であれば予測できたものであって、格別顕著なものがあるとはいえない。
　
　文献１：特開平１１−２７３１４６号公報
　文献２：特開２００７−２３８９５９号公報
　文献３：特開２０００−２６８４０４号公報
　文献４：特開平３−２３８６３０号公報
　文献５：特開２００５−３２５２３０号公報
　文献６：特開２００６−１３１７８８号公報
　
６．むすび
　以上のとおり、本願の請求項１に係る発明は、引用発明及び周知の技術事項に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。